(57)【要約】【課題】加工性を維持しつつ、石油資源由来の原料を低減でき、また耐屈曲疲労性を損なうことなく、低発熱性と耐引裂き性のバランスを改良する。【解決手段】天然ゴム４０〜７０重量部と高シス−ブタジエンゴム３０〜６０重量部からなるジエン系ゴムに、アルキル−Ｄ−グルコピラノシド（下記一般式（１）、ｎ＝０〜２４）と、所定のヨウ素吸着量及びＤＢＰ吸収量を持つカーボンブラックを配合したタイヤサイドウォール用ゴム組成物である。【化１】2010215856.tif 000007【選択図】なし【特許請求の範囲】
【請求項１】
天然ゴム及び／又はイソプレンゴム４０重量部以上７０重量部以下と、シス−１，４結合含有量が９５％以上のブタジエンゴム３０重量部以上６０重量部以下を含有するジエン系ゴム１００重量部に対して、
アルキル基の炭素数が１〜２５であるアルキル−Ｄ−グルコピラノシド０．１重量部以上１０重量部以下と、
ヨウ素吸着量が３０ｍｇ／ｇ以上１００ｍｇ／ｇ以下であり、かつＤＢＰ吸収量が９５ｍｌ／１００ｇ以上１６０ｍｌ／１００ｇ以下であるカーボンブラック３０重量部以上５０重量部以下と、
を含有するタイヤサイドウォール用ゴム組成物。
【請求項２】
前記アルキル−Ｄ−グルコピラノシドが下記一般式（１）で表されるアルキル基変性糖誘導体である請求項１記載のタイヤサイドウォール用ゴム組成物。
【化１】
2010215856.tif 000006
（式中、ｎは０〜２４の整数である。）
【請求項３】
前記一般式（１）のｎが０〜１２の整数である請求項２記載のタイヤサイドウォール用ゴム組成物。
【請求項４】
ＢＥＴ法による窒素吸着比表面積が９０ｍ２／ｇ以上２２０ｍ２／ｇ以下であり、かつＤＢＰ吸収量が１２０ｍｌ／１００ｇ以上２２０ｍｌ／１００ｇ以下であるシリカを、前記ジエン系ゴム１００重量部に対して１０重量部以下含有し、かつシランカップリング剤をシリカ１００重量部に対して５重量部以上１５重量部以下含有する請求項１〜３のいずれか１項に記載のタイヤサイドウォール用ゴム組成物。
【請求項５】
加硫物のＪＩＳ  Ｋ６２５２による引裂強さＴＲ（ｋＮ／ｍ）と、初期歪み１５％、動的歪み±２．５％、周波数１０Ｈｚ及び温度６０℃でのｔａｎδとが、
ｔａｎδ − ＴＲ／１０００ ≦ ０．０４５
との関係を満たすことを特徴とする請求項１〜４のいずれか１項に記載のタイヤサイドウォール用ゴム組成物。
【請求項６】
請求項１〜５のいずれか１項に記載のゴム組成物を用いてなるサイドウォールを備えた空気入りタイヤ。
【発明の詳細な説明】
【技術分野】
【０００１】
本発明は、空気入りタイヤのサイドウォールに用いられるゴム組成物、及びそれを用いた空気入りタイヤに関するものである。
【背景技術】
【０００２】
従来、この種のゴム組成物においては、加工性を確保するために、一般にアロマオイルなどの石油資源由来のオイルが配合されている（下記特許文献１参照）。石油資源由来のオイルを配合することは環境に配慮されているとはいえず、環境問題が益々重視されている現在、石油資源由来のオイルに代わって加工性を確保するための手段が求められる。
【０００３】
このような観点から、下記特許文献２には、石油資源由来のオイルに代えて天然由来の植物油を用いることが提案されている。
【０００４】
ところで、従来、ゴム組成物にデンプンなどの糖類を添加する技術が知られている。例えば、下記特許文献３には、破壊特性、ウェットグリップ性及び発熱性や加工性を損なうことなく、耐摩耗性及び耐老化性を改良するために、Ｄ−フラクトースやＤ−グルコースなどの単糖類や、二糖類以上の多糖類、更にはこれらの誘導体である、糖アルコール、デオキシ糖、アミノ糖、配糖体、ウロン酸、糖脂肪酸エステルなどを配合することが提案されている。
【０００５】
下記特許文献４には、耐摩耗性を損なうことなく、ウェットグリップ性と低燃費性を向上させるために、ジエン系ゴムとデンプンなどの糖類との複合体を配合することが提案されている。
【０００６】
このように従来、ゴム組成物に糖類を配合することは知られていたが、本発明特有のアルキル基変性糖誘導体を配合することは提案されておらず、またそれによって加工性や耐屈曲疲労性を損なうことなく、低発熱性や耐引裂き性を改良できるという有利な作用効果も知られていなかった。
【先行技術文献】
【特許文献】
【０００７】
【特許文献１】特開２００５−０５３９４４号公報
【特許文献２】特開２００７−１９７００４号公報
【特許文献３】特開平１１−０７１４８１号公報
【特許文献４】特開２００５−２７２５０７号公報
【発明の概要】
【発明が解決しようとする課題】
【０００８】
本発明は以上の点に鑑みてなされたものであり、石油資源由来の原料の低減を可能にしつつ、加工性を維持することができるタイヤサイドウォール用ゴム組成物を提供することを目的とする。
【課題を解決するための手段】
【０００９】
本発明者は、上記の点に鑑み鋭意検討していく中で、石油資源由来のオイルの代わりに天然ブドウ糖由来のアルキル基変性糖誘導体を配合することで、加工性を維持しつつ石油資源由来の原料を低減することができることを見い出した。また、該アルキル基変性糖誘導体を配合することで、耐屈曲疲労性を損なうことなく、低発熱性と耐引裂き性のバランスを改良できることを見い出した。本発明は、かかる知見に基づくものである。
【００１０】
すなわち、本発明に係るタイヤサイドウォール用ゴム組成物は、天然ゴム及び／又はイソプレンゴム４０重量部以上７０重量部以下と、シス−１，４結合含有量が９５％以上のブタジエンゴム３０重量部以上６０重量部以下を含有するジエン系ゴム１００重量部に対して、アルキル基の炭素数が１〜２５であるアルキル−Ｄ−グルコピラノシド０．１重量部以上１０重量部以下と、ヨウ素吸着量が３０ｍｇ／ｇ以上１００ｍｇ／ｇ以下であり、かつＤＢＰ吸収量が９５ｍｌ／１００ｇ以上１６０ｍｌ／１００ｇ以下であるカーボンブラック３０重量部以上５０重量部以下と、を含有するものである。
【００１１】
本発明に係る空気入りタイヤは、かかるゴム組成物を用いてなるサイドウォールを備えたものである。
【発明の効果】
【００１２】
本発明によれば、石油資源由来のオイルの代わりに上記特定のアルキル−Ｄ−グルコピラノシドを配合することで、加工性を維持しつつ、石油資源由来の原料を低減することができる。また、耐屈曲疲労性を損なうことなく、低発熱性と耐引裂き性のバランスを改良できる。
【発明を実施するための形態】
【００１３】
以下、本発明の実施に関連する事項について詳細に説明する。
【００１４】
本発明のゴム組成物において、ゴム成分であるジエン系ゴムは、天然ゴム（ＮＲ）及び／又はイソプレンゴム（ＩＲ）が４０〜７０重量部と、シス−１，４結合含有量が９５％以上の高シス−ブタジエンゴム（ＢＲ）が６０〜３０重量部とのブレンドからなる。天然ゴムとイソプレンゴムの配合量が７０重量部を超えると、耐屈曲疲労性に劣り、また、上記高シス−ブタジエンゴムの配合量が６０重量部を超えると、加工性に劣る。
【００１５】
上記高シス−ブタジエンゴムを用いることにより、加硫ゴムの損失正接ｔａｎδを下げて低発熱性を向上することができる。シス−１，４結合含有量は、核磁気共鳴装置（ＮＭＲ）を用いて測定される値である。
【００１６】
なお、該ゴム成分は、基本的には、天然ゴム及び／又はイソプレンゴムと、上記特定の高シス−ブタジエンゴムからなるが、本発明の効果を損なわない範囲で、スチレンブタジエンゴム（ＳＢＲ）、シス−１，４結合含有量が９５％未満のブタジエンゴムなど、他のジエン系ゴムを含んでも構わない。
【００１７】
本発明のゴム組成物には、石油資源由来のオイル（鉱物油）の代替として、アルキル−Ｄ−グルコピラノシドが配合される。アルキル−Ｄ−グルコピラノシドは、天然ブドウ糖であるＤ−グルコースに飽和アルコールを反応させてなるものであり、好ましくは炭素数が１〜２５の第１級飽和アルコールを反応させてなるものである。このような天然ブドウ糖由来のアルキル基変性糖誘導体を用いることにより、石油資源由来の原料の低減につながる。該グルコピラノシドとしては、α型（すなわち、アルキル−α−Ｄ−グルコピラノシド）でも、β型（すなわち、アルキル−β−Ｄ−グルコピラノシド）でもよく、また両者の混合物でもよい。ここで、アルキル基としては、例えば、メチル基、エチル基、ｎ−プロピル基、ｎ−ブチル基、イソブチル基、ｎ−ペンチル基、イソペンチル基、ネオペンチル基、ｎ−ヘキシル基、イソヘキシル基、ネオヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリコシル基、テトラコシル基、ペンタコシル基が挙げられる。
【００１８】
アルキル−Ｄ−グルコピラノシドとしては、下記一般式（１）で表されるアルキル基変性糖誘導体を用いることがより好ましい。
【化１】
2010215856.tif 000002
【００１９】
上記式中、ｎは０〜２４の整数である。（ｎ＋１）で表されるアルキル基の炭素数は、これが大きすぎると、グルコース部分の寄与が小さくなるので２５以下である。ｎは、より好ましくは、０〜１２の整数であり、更に好ましくは、２〜１０の整数である。
【００２０】
アルキル−Ｄ−グルコピラノシドは、下記式（２）のように、ブドウ糖に第１級アルコールを反応させることで得られるものである。この反応は、例えば、ブドウ糖と第１級アルコールとを塩酸及びカチオン交換樹脂の存在下に加熱反応させる方法（特公昭５０−１３７７０号公報参照）、触媒としてカチオン交換樹脂（スチレンとジビニルベンゼンを重縮合して製造した三次元高分子基体に交換基としてスルホン酸基を結合させたもの）を固定床として用いてブドウ糖と第１級アルコールを反応させる方法（特開平６−９２９８４号公報参照）、触媒としてトランスグルコシダーゼ（α−グルコシダーゼ）を用いてブドウ糖と第１級アルコールを反応させる方法（特開平７−８７９９２号公報参照）、ブドウ糖と第１級アルコールとを粘土鉱物（モンモリロナイト、バイデライト、サポナイト、ヘクトライトなど）の存在下で反応させる方法（特開平１０−２０４０９５号公報参照）などにより行うことができる。
【化２】
2010215856.tif 000003
【００２１】
前記アルキル−Ｄ−グルコピラノシドの配合量は、ジエン系ゴム１００重量部に対して、０．１〜１０重量部であることが好ましい。この配合量が０．１重量部未満では、その添加効果が不十分であり、逆に１０重量部を超えると、低発熱性が悪化する。アルキル−Ｄ−グルコピラノシドの配合量の下限は、より好ましくは０．５重量部以上、更に好ましくは１重量部以上であり、上限は、より好ましくは８重量部以下、更に好ましくは５重量部以下である。
【００２２】
本発明のゴム組成物には、補強性充填剤として、ヨウ素吸着量（ＩＡ）が３０〜１００ｍｇ／ｇであり、かつＤＢＰ吸収量（フタル酸ジブチル）が９５〜１６０ｍｌ／１００ｇであるカーボンブラックが配合される。
【００２３】
ヨウ素吸着量は、ＪＩＳ  Ｋ６２１７−１に準じて測定される値であり、この値が３０ｍｇ／ｇ未満では、耐屈曲疲労性に劣り、逆に、１００ｍｇ／ｇを超えると、低発熱性と加工性を維持することが難しくなる。このようなカーボンブラックとしては、ＨＡＦクラス、ＦＥＦクラス（ＡＳＴＭグレード）のものを用いることができる。ヨウ素吸着量のより好ましい下限は４０ｍ２／ｇ以上である。
【００２４】
ＤＢＰ吸収量は、ＪＩＳ  Ｋ６２１７−４に準じて測定され、カーボンブラックのストラクチャーの指標となるものであり、この値が９５ｍｌ／１００ｇ未満であると、耐屈曲疲労性に劣る。ＤＢＰ吸収量のより好ましい下限は１００ｍｌ／１００ｇ以上であり、より好ましい上限は１３０ｍｌ／１００ｇ以下である。
【００２５】
上記カーボンブラックの配合量は、ジエン系ゴム１００重量部に対して３０〜５０重量部である。該カーボンブラックの配合量が３０重量部未満であると耐屈曲疲労性が損なわれる。逆に５０重量部を超えると加工性が損なわれる。
【００２６】
本発明のゴム組成物には、補強性充填剤として、カーボンブラックとともにシリカを併用してもよい。シリカとしては、ＢＥＴ法による窒素吸着比表面積が９０〜２２０ｍ２／ｇであり、かつＤＢＰ吸収量が１２０〜２２０ｍｌ／１００ｇのものが好ましく用いられる。このようなシリカを併用することで低発熱性をより向上することができる。但し、シリカの配合量が多すぎると加工性が損なわれるので、シリカは、ジエン系ゴム１００重量部に対して１０重量部以下、即ち０〜１０重量部で配合することが好ましく、より好ましくは１〜１０重量部である。なお、シリカとしては、特に限定されず、湿式シリカ（含水ケイ酸），乾式シリカ（無水ケイ酸），ケイ酸カルシウム，ケイ酸アルミニウムなどを適宜用いることができる。
【００２７】
上記シリカの窒素吸着比表面積は、ＪＩＳ  Ｋ６４３０に記載のＢＥＴ法に準じて測定される値であり、より好ましくは１５０〜２２０ｍ２／ｇであり、更に好ましくは、１８０〜２１０ｍ２／ｇである。また、ＤＢＰ吸収量は、ＪＩＳ  Ｋ６２１７−４に準じて測定される値であり、より好ましくは１３０〜２００ｍｌ／１００ｇであり、更に好ましくは１４０〜１８０ｍｌ／１００ｇである。
【００２８】
補強性充填剤であるカーボンブラックとシリカの総量は、ジエン系ゴム１００重量部に対して３０〜６０重量部であることが好ましい。この総量が少なすぎると十分な補強性が得られず耐屈曲疲労性が損なわれ、多すぎると加工性が損なわれる。該総量は、より好ましくは３５〜５５重量部である。
【００２９】
シリカを配合する場合、シランカップリング剤を併用することが好ましい。シランカップリング剤の配合量は、シリカ１００重量部に対して５〜１５重量部であることが好ましい。該配合量が５重量部未満では、その添加効果が不十分でシリカの分散性に劣り、低発熱性が悪化する。
【００３０】
上記シランカップリング剤としては、スルフィド、アミノ基、メルカプト基、ビニル基、メタクリル基、エポキシ基などのポリマーと反応し得る有機部と、ハロゲンやアルコキシ基などを有する有機シラン化合物であり、公知の種々のシランカップリング剤を用いることができる。好ましくは、ビス（３−トリエトキシシリルプロピル）テトラスルフィド、ビス（３−トリエトキシシリルプロピル）ジスルフィド、ビス（２−トリエトキシシリルエチル）テトラスルフィドなどのスルフィドシラン、３−オクタノイルチオ−１−プロピルトリエトキシシラン、３−プロピオニルチオプロピルトリメトキシシランなどの保護化メルカプトシランを用いることができる。
【００３１】
本発明のゴム組成物には、上記の各成分の他に、亜鉛華、ステアリン酸、老化防止剤、軟化剤、加硫剤、加硫促進剤など、タイヤのサイドウォール用ゴム組成物において一般に使用される各種添加剤を配合することができる。該ゴム組成物は、通常のバンバリーミキサーやロール、ニーダーなどのゴム用混練機を用いて、常法に従い混練することで調製される。なお、本発明のゴム組成物では、石油資源由来の原料を低減するために、石油資源由来オイルをアルキル−Ｄ−グルコピラノシドで置き換えるものであり、石油資源由来オイルは配合しないことが好ましいが、必ずしも石油資源由来オイルの使用を完全に排除するものではない。アルキル−Ｄ−グルコピラノシドを配合することで石油資源由来オイルの配合量を減らすことができ、その分石油資源由来の原料は低減されるので、石油資源由来オイルを含む場合も本発明の範囲に含まれる。
【００３２】
以上よりなるゴム組成物は、加硫物のＪＩＳ  Ｋ６２５２による引裂強さＴＲ（ｋＮ／ｍ）と、初期歪み１５％、動的歪み±２．５％、周波数１０Ｈｚ及び温度６０℃での損失正接ｔａｎδとの関係が、下記式（Ａ）を満足することが好ましい。
【００３３】
ｔａｎδ − ＴＲ／１０００ ≦ ０．０４５  …（Ａ）
６０℃のｔａｎδは低発熱性の指標となるものであり、これが小さいほど発熱が小さく、低発熱性に優れる。一般にこの種のゴム組成物では、引裂強さが大きいほど、それに比例してｔａｎδも大きくなる傾向があり、従って、耐引裂き性と低発熱性は背反関係にある。これに対し、上記のように石油資源由来のオイルに代えてアルキル−Ｄ−グルコピラノシドで加工性を維持することにより、オイルの減量によるｔａｎδの低下と、アルキル−Ｄ−グルコピラノシドの配合による引裂強さの向上が図られ、従来配合に比べて、耐引裂き性と低発熱性のバランスを大幅に向上することができる。従って、上記式（Ａ）の左辺の値が、従来配合において０．０５ないしそれ以上であったのに対し、本発明に係るゴム組成物ではこの値を小さくすることができ、好ましくはこの値を０．０４５以下として、耐引裂き性と低発熱性のバランスを大幅に向上することができる。
【００３４】
以上よりなる本発明のタイヤサイドウォール用ゴム組成物は、空気入りラジアルタイヤのサイドウォール部のためのゴム組成物として用いられ、常法に従い加硫成形することにより、サイドウォール部を形成することができる。
【実施例】
【００３５】
以下、本発明の実施例を示すが、本発明はこれらの実施例に限定されるものではない。
【００３６】
バンバリーミキサーを使用し、下記表１，２に示す配合に従い、各成分を添加混合して、実施例及び比較例のゴム組成物を調製した。表１，２中の各成分は以下の通りである。
【００３７】
・天然ゴム（ＮＲ）：ＲＳＳ３号、
・ブタジエンゴム（ＢＲ）：宇部興産株式会社製「ＢＲ１５０Ｂ」（シス−１，４結合含有量＝９６％）、
・カーボンブラックＦＥＦ：東海カーボン株式会社製「シーストＳＯ」（ＩＡ＝４４ｍｇ／ｇ、ＤＢＰ＝１１５ｍｌ／１００ｇ）、
・カーボンブラックＨＡＦ：東海カーボン株式会社製「シースト３」（ＩＡ＝８０ｍｇ／ｇ、ＤＢＰ＝１０１ｍｌ／１００ｇ）、
・カーボンブラックＩＳＡＦ：東海カーボン株式会社製「シースト６」（ＩＡ＝１２１ｍｇ／ｇ、ＤＢＰ＝１１４ｍｌ／１００ｇ）、
・シリカ：東ソー・シリカ株式会社製「ニップシールＡＱ」（ＢＥＴ＝２０５ｍ２／ｇ、ＤＢＰ＝１５０ｍｌ／１００ｇ）、
・シランカップリング剤：デグサ社製「Ｓｉ６９」、
・オイル：株式会社ジャパンエナジー製「ＪＯＭＯプロセスＰ２００」、
・ブドウ糖：ナカライテスク株式会社製「Ｄ−（＋）−グルコース」、
・アルキル基変性糖誘導体１：ブチル−α−Ｄ−グルコピラノシド、式（１）中のｎ＝３、群栄化学工業株式会社製「ＧＳ−ＡＧ４Ｓ」、
・アルキル基変性糖誘導体２：オクチル−α−Ｄ−グルコピラノシド、式（１）中のｎ＝７、群栄化学工業株式会社製「ＧＳ−ＡＧ８Ｓ」、
・アルキル基変性糖誘導体３：デシル−α−Ｄ−グルコピラノシド、式（１）中のｎ＝９、群栄化学工業株式会社製「ＧＳ−ＡＧ１０Ｓ」。
【００３８】
各ゴム組成物には、共通配合として、ジエン系ゴム１００重量部に対して、酸化亜鉛（三井金属鉱業株式会社製「亜鉛華１号」）２重量部、ステアリン酸（花王株式会社製「ルナックＳ−２５」）２重量部、老化防止剤（住友化学工業株式会社製「アンチゲン６Ｃ」）５重量部、ワックス（日本精蝋株式会社製「オゾエース０６３０」）１重量部、加硫促進剤（住友化学工業株式会社製「ソクシールＣＺ」）１重量部、及び硫黄（鶴見化学工業株式会社製「粉末硫黄」）２重量部を配合した。
【００３９】
得られた各ゴム組成物について、加工性を測定するとともに、１５０℃×３０分で加硫して所定形状の試験片を作製し、得られた試験片を用いて、耐屈曲疲労性、引裂強さ及びｔａｎδを測定した。各測定方法は次の通りである。
【００４０】
・加工性：ＡＳＴＭ  Ｄ２２３０に準拠し、シリンダー温度７０℃、ダイス温度１１０℃、スクリュー回転数４５ｒｐｍの条件にて、押し出し性を評価し、比較例１と比較して同等以上のものを「○」、劣るものを「×」で表示した。
【００４１】
・耐屈曲疲労性：ＪＩＳ  Ｋ６２６０に準拠して、比較例１と比較して同等以上のものを「○」、劣るものを「×」で表示した。
【００４２】
・引裂強さ（ｋＮ／ｍ）：ＪＩＳ  Ｋ６２５２に準拠して引裂試験（クレセント形ダンベル）を実施した。
【００４３】
・ｔａｎδ（損失正接）：ユービーエム社製粘弾性スペクトロメータを用いて、初期歪み１５％、動的歪み±２．５％、周波数１０Ｈｚ及び温度６０℃でのｔａｎδを測定した。
【００４４】
・Ａ値：上記引裂強さ及びｔａｎδの値から、式（Ａ）の左辺、即ちｔａｎδ−（ＴＲ／１０００）を算出した値である。この値が小さいほど、耐引裂き性と低発熱性のバランスに優れることを示す。
【００４５】
【表１】
2010215856.tif 000004
【００４６】
【表２】
2010215856.tif 000005
【００４７】
結果は表１，２に示すとおりであり、比較例１〜３では、オイルを用いており、Ａ値が高いものであった。オイルの代わりに未変性のブドウ糖を用いた比較例４では、耐屈曲疲労性が悪化し、低発熱性の悪化も大きく、Ａ値が高くなっていた。また、オイルを単に省いた比較例７では、加工性が悪化し、Ａ値も高かった。
【００４８】
これに対し、オイルの代わりにアルキル−Ｄ−グルコピラノシドを所定量配合した実施例１〜１０であると、加工性（押し出し性）と耐屈曲疲労性を維持しつつ、低発熱性と耐引裂き性のバランスを改良することができた。
【００４９】
なお、比較例５では、カーボンブラックの配合量が多すぎて加工性が悪化し、またｔａｎδが高くなって、Ａ値も範囲外であった。比較例６では、カーボンブラックの配合量が少なすぎて、耐屈曲疲労性に劣っていた。比較例８では、アルキル−Ｄ−グルコピラノシドの配合量が多すぎて、ｔａｎδが高く、Ａ値も高かった。比較例９では、ブタジエンゴムの配合量が少なすぎて、耐屈曲疲労性に劣っていた。比較例１０では、ブタジエンゴムの配合量が多すぎて、加工性に劣っていた。
【産業上の利用可能性】
【００５０】
本発明に係るタイヤサイドウォール用ゴム組成物は、加工性及び耐屈曲疲労性を損なうことなく、低発熱性と耐引裂き性のバランスを向上することができる。そのため、環境に配慮しつつ、加工性を維持することができ、また、サイドウォールとしての基本性能である耐カット性と、低燃費化の要求を高度にバランスすることができる。そのため、各種空気入りタイヤのサイドウォールに好適に用いることができる。